"少なくとも1つの第1の還元性金属イオンと、少なくとも1つのIUPACGroup3、IUPACGroup4、IUPACGroup5、IUPACGroup6、またはIUPACGroup7からの元素もしくは元素のイオンを含む、少なくとも1つの第2の金属または金属イオンとを含む、少なくとも1つの組成物を提供することであって、前記少なくとも1つの第2の金属または金属イオンは、前記少なくとも1つの第1の還元性金属イオンとは原子番号において異なる、組成物を提供することと、前記少なくとも1つの第1の還元性金属イオンを、少なくとも1つの第1の金属に還元することと、を含む、方法。前記少なくとも1つの第1の還元性金属イオンは、少なくとも1つの貨幣金属イオン、少なくとも1つのIUPACGroup11からの元素のイオン、または少なくとも1つの銀イオンのうちの1つ以上を含む、請求項1に記載の方法。前記少なくとも1つの組成物は、前記少なくとも1つの第2の金属または金属イオンを含む、少なくとも1つの金属酸化物化合物を含む、請求項1に記載の方法。前記少なくとも1つの金属酸化物化合物は、金属酸化物ハロゲン化物化合物または遷移金属酸化物化合物のうちの少なくとも1つを含む、請求項3に記載の方法。前記少なくとも1つの第2の金属または金属イオンは、4以上の酸化状態を含む、請求項1に記載の方法。前記少なくとも1つの第2の金属または金属イオンは、少なくとも1つのIUPACGroup3からの元素または元素のイオンを含む、請求項1に記載の方法。前記少なくとも1つの第2の金属または金属イオンは、少なくとも1つのIUPACGroup4からの元素fまたは元素のイオンを含む、請求項1に記載の方法。前記少なくとも1つの第2の金属または金属イオンは、少なくとも1つのIUPACGroup5からの元素または元素のイオンを含む、請求項1に記載の方法。前記少なくとも1つの第2の金属または金属イオンは、少なくとも1つのIUPACGroup6からの元素または元素のイオンを含む、請求項1に記載の方法。前記少なくとも1つの第2の金属または金属イオンは、少なくとも1つのIUPACGroup7からの元素または元素のイオンを含む、請求項1に記載の方法。請求項1に記載の方法に従って生成される、少なくとも1つの第1の金属。請求項1に記載の方法に従って生成される、前記少なくとも1つの第1の金属を含む、少なくとも1つの金属ナノワイヤ。約50~約10,000のアスペクト比を含む、請求項12に記載の少なくとも1つの金属ナノワイヤ。約10nm~約300nmの平均直径を含む、請求項12に記載の少なくとも1つの金属ナノワイヤ。約25nm~約60nmの平均直径を含む、請求項12に記載の少なくとも1つの金属ナノワイヤ。約60nm~約140nmの平均直径を含む、請求項12に記載の少なくとも1つの金属ナノワイヤ。約140nm~約260nmの平均直径を含む、請求項12に記載の少なくとも1つの金属ナノワイヤ。少なくとも1つの銀ナノワイヤを含む、請求項12に記載の少なくとも1つの金属ナノワイヤ。請求項1に記載の方法に従って生成される、少なくとも1つの第1の金属を含む、物品。電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも1つを含む、請求項19に記載の物品。本発明は、ナノ材料の調整方法を提供することを目的とする。少なくとも一部の実施形態は、少なくとも1つの第1の還元性金属イオンと、少なくとも1つのIUPACGroup3、IUPACGroup4、IUPACGroup5、IUPACGroup6、またはIUPACGroup7からの元素もしくは元素のイオンを含む、少なくとも1つの第2の金属または金属イオンとを含む、少なくとも1つの組成物を提供することであって、少なくとも1つの第2の金属または金属イオンは、少なくとも1つの第1の還元性金属イオンとは原子番号において異なる、組成物を提供することと、少なくとも1つの第1の還元性金属イオンを、少なくとも1つの第1の金属に還元することと、を含む、方法を提供する。少なくとも一部の場合において、少なくとも1つの第1の還元性金属イオンは、例えば、少なくとも1つの貨幣金属イオン、少なくとも1つのIUPACGroup11からの元素のイオン、または少なくとも1つの銀イオンのうちの1つ以上を含むことができる。少なくとも一部の実施形態において、少なくとも1つの組成物は、少なくとも1つの第2の金属または金属イオンを含む、少なくとも1つの金属酸化物化合物を含むことができる。かかる金属酸化物化合物は、例えば、金属酸化物ハロゲン化物化合物または遷移金属酸化物化合物のうちの少なくとも1つを含むことができる。少なくとも一部の場合において、少なくとも1つの第2の金属または金属イオンは、4以上の酸化状態を含むことができる。少なくとも1つの第2の金属または金属イオンは、一部の場合において、少なくとも1つのIUPACGroup3からの元素もしくは元素のイオン、または少なくとも1つのIUPACGroup4からの元素、または少なくとも1つのIUPACGroup5からの元素もしくは元素のイオン、または少なくとも1つのIUPACGroup6からの元素もしくは元素のイオン、または少なくとも1つのIUPACGroup7からの元素もしくは元素のイオンを含むことができる。少なくとも1つの第2の金属または金属イオンは、他の場合において、IUPACGroup4、5、6、または7のうちの2つ以上からの元素もしくは元素のイオンを含むことができる。他の実施形態は、かかる方法に従って生成される、少なくとも1つの第1の金属を提供する。さらに他の実施形態は、かかる方法に従って生成される、少なくとも1つの第1の金属を含む、金属ナノワイヤを提供する。一部の場合において、かかる金属ナノワイヤは、例えば、約50~約10,000のアスペクト比を含むことができる。かかるナノワイヤは、例えば、約10nm~約300nm、または約25nm~約60nm、または約60nm~約140nm、または約140nm~約260nmの平均直径を含むことができる。一部の場合において、かかる金属ナノワイヤは、少なくとも1つの銀ナノワイヤを含むことができる。なおさらに他の実施形態は、かかる方法に従って生成される、少なくとも1つの第1の金属を含む、物品を提供する。かかる物品は、例えば、電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの1つ以上を含むことができる。これらの実施形態、ならびに他の改変および修正は、以下の図面の簡単な説明、発明を実施するための形態、例示的な実施形態、実施例、図面、および請求項から、より良好に理解され得る。提供されるいずれの実施形態も、例解的な例として与えられるに過ぎない。本質的に達成される他の望ましい目的および利点が、当業者には着想され得るか、または明らかになり得る。本発明は、添付の請求項によって定義される。本文書において言及される全ての公開物、特許、および特許文書は、参照することによって、個々に組み込まれるかのように、それらの全体として、参照することによって、本明細書に組み込まれる。それらの全体として、参照することにより、各々組み込まれる;2010年12月9日に出願され、METALIONCATALYSISOFMETALIONREDUCTION,METHODS,COMPOSITIONS,ANDARTICLESと題される、米国仮出願第61/421,294号;2010年12月16日に出願され、METALIONCATALYSISOFMETALIONREDUCTION,METHODS,COMPOSITIONS,ANDARTICLESと題される、米国仮出願第61/423,744号;2011年5月23日に出願され、NANOWIREPREPARATIONMETHODS,COMPOSITIONS,ANDARTICLESと題される、米国仮出願第61/488,824号;2011年5月23日に出願され、METALIONCATALYSISOFMETALIONREDUCTION,METHODS,COMPOSITIONS,ANDARTICLESと題される、米国仮出願第61/488,834号;2011年5月23日に出願され、METALIONCATALYSISOFMETALIONREDUCTION,METHODS,COMPOSITIONS,ANDARTICLESと題される、米国仮出願第61/488,840号;2011年5月23日に出願され、METALIONCATALYSISOFMETALIONREDUCTION,METHODS,COMPOSITIONS,ANDARTICLESと題される、米国仮出願第61/488,880号;2011年5月23日に出願され、NANOWIREPREPARATIONMETHODS,COMPOSITIONS,ANDARTICLESと題される、米国仮出願第61/488,945号;2011年5月23日に出願され、NANOWIREPREPARATIONMETHODS,COMPOSITIONS,ANDARTICLESと題される、米国仮出願第61/488,977号;2011年5月23日に出願され、NANOWIREPREPARATIONMETHODS,COMPOSITIONS,ANDARTICLESと題される、米国仮出願第61/488,983号;2011年6月7日に出願され、NANOWIREPREPARATIONMETHODS,COMPOSITIONS,ANDARTICLESと題される、米国仮出願第61/494,072号;2011年8月12日に出願され、NANOWIREPREPARATIONMETHODS,COMPOSITIONS,ANDARTICLESと題される、米国仮出願第61/522,741号;2011年8月16日に出願され、NANOWIREPREPARATIONMETHODS,COMPOSITIONS,ANDARTICLESと題される、米国仮出願第61/523,977号;および2011年8月16日に出願され、NANOWIREPREPARATIONMETHODS,COMPOSITIONS,ANDARTICLESと題される、米国仮出願第61/523,987号。還元性金属イオンおよび金属生成物一部の実施形態は、少なくとも1つの還元性金属イオンを、少なくとも1つの金属に還元することを含む、方法を提供する。還元性金属イオンは、いくつかの組の反応条件の下で、金属に還元することができるカチオンである。かかる方法において、少なくとも1つの第1の還元性金属イオンは、例えば、少なくとも1つの貨幣金属イオンを含むことができる。貨幣金属イオンは、銅、銀、および金を含む、貨幣金属のうちの1つのイオンである。または、かかる還元性金属イオンは、例えば、少なくとも1つのIUPACGroup11の元素のイオンを含むことができる。例示的な還元性金属イオンは、銀カチオンである。かかる還元性金属イオンは、一部の場合において、塩として提供することができる。例えば、銀カチオンは、例えば、硝酸銀として提供される場合がある。かかる実施形態において、少なくとも1つの金属は、少なくとも1つの還元性金属イオンを還元することができる金属である。例えば、銀は、銀カチオンを還元することができるであろう金属であろう。これらの方法はまた、例えば、他のIUPACGroup11の元素の還元性カチオン、他の貨幣金属の還元性カチオン等を含む、銀カチオン以外の還元性金属カチオンにも適用可能であると考えられる。これらの方法はまた、例えば、ナノ立方体、ナノロッド、ナノピラミッド、ナノチューブ等といった、ナノワイヤ以外の生成物を調製するために使用することができる。かかる生成物は、例えば、透明電極、太陽電池、発光ダイオード、他の電子デバイス、医療用撮像デバイス、医療用撮像媒体等といった、物品に組み込むことができる。IUPACGroup3、4、5、6、または7からの金属または金属イオン一部の実施形態において、少なくとも1つの還元性金属イオンは、少なくとも1つのIUPACGroup3、4、5、6、または7からの金属または金属イオンを含む、少なくとも1つの第2の金属または金属イオンの存在下で還元される。少なくとも1つの第2の金属または金属イオンは、一部の場合において、少なくとも1つのIUPACGroup3からの元素もしくは元素のイオン、または少なくとも1つのIUPACGroup4からの元素もしくは元素のイオン、または少なくとも1つのIUPACGroup5からの元素もしくは元素のイオン、または少なくとも1つのIUPACGroup6からの元素もしくは元素のイオン、または少なくとも1つのIUPACGroup7からの元素もしくは元素のイオンを含むことができる。少なくとも1つの第2の金属または金属イオンは、他の場合において、IUPACGroup4、5、6、または7のうちの2つ以上からの元素もしくは元素のイオンを含むことができる。出願人は、IUPACGroup3、4、5、6、または7からの金属または金属イオンが、厚さ、または長さ、またはその両方の望ましい制御を伴って、しばしば、非ワイヤ汚染の改善された制御を伴って、例えば、銀ナノワイヤといった金属ナノワイヤを調製するために使用することができるということを発見した。IUPACGroup3の金属または金属イオンは、スカンジウム、スカンジウムのイオン、イットリウム、イットリウムのイオン、ランタン、およびランタンのイオンを含む。IUPACGroup3の金属または金属イオンを含む例示的な化合物は、塩化スカンジウムII六水和物、塩化イットリウムIII六水和物、および塩化ランタンIII七水和物である。例えば、2、3、または4といった、種々の金属イオン酸化状態が、有用であると考えられる。IUPACGroup4の金属または金属イオンは、チタン、チタンのイオン、ジルコニウム、ジルコニウムのイオン、ハフニウム、およびハフニウムのイオンを含む。IUPACGroup4の金属または金属イオンを含む、例示的な化合物は、塩化チタンIV、四塩化ジルコニウムビステトラヒドロフラン付加物、および四塩化ハフニウムビステトラヒドロフラン付加物である。例えば、2、3、または4といった種々の金属イオン酸化状態が、有用であると考えられる。IUPACGroup5の金属または金属イオンは、バナジウム、バナジウムのイオン、ニオブ、ニオブのイオン、タンタル、およびタンタルのイオンを含む。IUPACGroup5の金属または金属イオンを含む、例示的な化合物は、塩化バナジウムIII、塩化ニオブV、および塩化タンタルVである。例えば、2、3、4、5、またはそれ以上といった種々の金属イオン酸化状態が、有用であると考えられる。IUPACGroup6の金属または金属イオンは、クロム、クロムのイオン、モリブデン、モリブデンのイオン、タングステン、およびタングステンのイオンを含む。IUPACGroup6の金属または金属イオンを含む、例示的な化合物は、塩化クロムIII六水和物、二塩化二酸化モリブデンVI、および塩化タングステンIVである。例えば、2、3、または4といった種々の金属イオン酸化状態が、有用であると考えられる。IUPACGroup7の金属または金属イオンは、マンガン、マンガンのイオン、テクネチウム、テクネチウムのイオン、レニウム、およびレニウムのイオンを含む。IUPACGroup7の金属または金属イオンを含む、例示的な化合物は、塩化マンガンIIおよび塩化レニウムIIIである。例えば、3、4、5、6、または7といった他の金属イオン酸化状態もまた、有用な結果を提供し得ると考えられる。IUPACGroup3、4、5、6、または7からの金属または金属イオンはまた、例えば、遷移金属酸化物化合物といった金属酸化物化合物、または例えば、モリブデン、タングステン、バナジウム、ジルコニウム等といった、少なくとも1つのIUPACGroup3、4、5、6、または7からの金属原子を含むものといった、金属酸化物ハロゲン化物化合物を含むことができる。一部の場合において、金属酸化物化合物は、金属酸化物塩化物化合物といった、金属酸化物ハロゲン化物化合物を含むことができる。金属酸化物ハロゲン化物化合物は、例えば、遷移金属塩化物化合物といった、遷移金属酸化物ハロゲン化物化合物を含むことができる。例示的な金属酸化物化合物は、MoO2Cl2、MoOCl4、WO2Cl2、WOCl4、およびVOCl3である。ナノ構造、ナノ構造、ナノワイヤ、および物品一部の実施形態において、かかる方法によって形成される金属生成物は、例えば、1次元ナノ構造といった、ナノ構造である。ナノ構造は、300nm未満の少なくとも1つのナノスケール寸法を有する構造である。かかるナノ構造の例は、ナノロッド、ナノワイヤ、ナノチューブ、ナノピラミッド、ナノプリズム、ナノプレート等である。1次元ナノ構造は、例えば、少なくとも約10、または少なくとも約100、または少なくとも約200、または少なくとも約1000倍大きいといった、他の2つのナノスケール寸法よりもはるかに大きい1つの寸法を有する。かかる1次元ナノ構造は、一部の場合において、ナノワイヤを含むことができる。ナノワイヤは、2つの短い寸法厚さ寸法が300nm未満である一方で、第3の寸法長さ寸法が1ミクロン超、好ましくは10ミクロン超であり、アスペクト比2つの厚さ寸法のうちのより大きいものに対する長さ寸法の比が5超である、1次元ナノ構造である。ナノワイヤは、他の可能な使用の中でも、電子デバイスにおいて導体として、または光学デバイスにおいて素子として、採用されている。銀ナノワイヤが、一部のかかる用途において、好ましい。本出願の組成物および方法は、ナノワイヤ直径の調整を可能にする。一部の場合において、ナノワイヤは、特定の範囲の厚さを有し得る。より薄いナノワイヤが、透明性が重要である用途において有用であり得る一方、より厚いナノワイヤは、高電流密度を必要とする用途において有用であり得る。中程度の範囲の厚さが、かかる特性のバランスを達成するためには有用であり得る。かかるナノワイヤは、例えば、約10nm~約300nm、または約25nm~約260nm、または約25nm~約60nm、または約60nm~約140nm、または約140nm~約260nmの平均直径を含むことができる。かかる方法は、例えば、ナノ立方体、ナノロッド、ナノピラミッド、ナノチューブ等といった、ナノワイヤ以外のナノ構造を調製するために使用することができる。ナノワイヤおよび他のナノ構造生成物は、例えば、電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、他の電子デバイス、医療用撮像デバイス、医療用撮像媒体等といった、物品に組み込むことができる。調製方法例えば、ナノワイヤといったナノ構造を調製する一般的な方法は、ポリオールプロセスである。かかるプロセスは、例えば、その全体として、参照することによって、本明細書に組み込まれる、Angew.Chem.Int.Ed.2009,48,60,Y.Xia,Y.Xiong,B.Lim,S.E.Skrabalakにおいて説明される。かかるプロセスは、典型的に、例えば、銀カチオンといった金属カチオンを、例えば、銀ナノワイヤといった所望の金属ナノ構造生成物に還元する。かかる還元は、例えば、エチレングリコールEG、プロピレングリコール、ブタンジオール、グリセロール、糖、炭水化物等といった、1つ以上のポリオール;例えば、ポリビニルピロリジノンポリビニルピロリドンもしくはPVPとしても知られる、他の極性重合体または共重合体、界面活性剤、酸等といった、1つ以上の保護剤;および1つ以上の金属イオンを含むことができる、反応混合物において行うことができる。これらのおよび他の構成要素は、当該技術分野において既知であるように、かかる反応混合物において使用することができる。還元は、例えば、約120°C~約190°C、または約80°C~約190°Cの1つ以上の温度で行うことができる。例示的な実施形態その全体として、参照することによって、本明細書に組み込まれる、2010年12月9日に出願され、METALIONCATALYSISOFMETALIONREDUCTION,METHODS,COMPOSITIONS,ANDARTICLESと題する、米国仮出願第61/421,294号は、以下の27の非限定的な例示的な実施形態を開示した。A.少なくとも1つの第1の還元性金属イオンを含む、少なくとも1つの第1の化合物と、前記少なくとも1つの第1の還元性金属とは原子番号において異なる、少なくとも1つの第2の金属または金属イオンを含む、少なくとも1つの第2の化合物であって、前記少なくとも1つの第2の金属または金属イオンは、少なくとも1つのIUPACGroup7からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。B.組成物は、少なくとも1つの保護剤をさらに含む、実施形態Aの方法。C.少なくとも1つの保護剤は、1つ以上の界面活性剤、1つ以上の酸、または1つ以上の極性重合体のうちの少なくとも1つを含む、実施形態Bの方法。D.少なくとも1つの保護剤は、ポリビニルピロリジノンを含む、実施形態Bの方法。E.少なくとも1つの保護剤を不活性化することをさらに含む、実施形態Bの方法。F.少なくとも1つの第1の還元性金属イオンは、少なくとも1つの貨幣金属イオンを含む、実施形態Aの方法。G.少なくとも1つの第1の還元性金属イオンは、少なくとも1つのIUPACGroup11からの元素のイオンを含む、実施形態Aの方法。H.少なくとも1つの第1の還元性金属イオンは、少なくとも1つの銀のイオンを含む、実施形態Aの方法。J.少なくとも1つの第1の化合物は、硝酸銀を含む、実施形態Aの方法。K.少なくとも1つの第2の金属または金属イオンは、マンガンまたはマンガンのイオンを含む、実施形態Aの方法。L.少なくとも1つの第2の化合物は、前記少なくとも1つの第2の金属または金属イオンの少なくとも1つの塩を含む、実施形態Aの方法。M.少なくとも1つの塩は、少なくとも1つの塩化物を含む、実施形態Lの方法。N.少なくとも1つの溶媒は、少なくとも1つのポリオールを含む、実施形態Aの方法。P.少なくとも1つの溶媒は、エチレングリコール、プロピレングリコール、グリセロール、1つ以上の糖、または1つ以上の炭水化物のうちの少なくとも1つを含む、実施形態Aの方法。Q.組成物は、約0.0001~約0.1の少なくとも1つの第1の還元性金属イオンのモルに対する、少なくとも1つの第2の金属または金属の総モルの比を有する、実施形態Aの方法。R.還元は、約120°C~約190°Cの1つ以上の温度で行われる、実施形態Aの方法。S.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態Aの方法。T.実施形態Aの方法に従って生成される、少なくとも1つの第1の金属。U.実施形態Aの方法に従って生成される、少なくとも1つの第1の金属を含む、少なくとも1つの物品。V.少なくとも1つの第1の金属は、1つ以上のナノワイヤ、ナノ立方体、ナノロッド、ナノピラミッド、またはナノチューブを含む、実施形態Uの少なくとも1つの物品。W.少なくとも1つの第1の金属は、約10nm~約500nmの平均直径を有する、少なくとも1つの物体を含む、実施形態Uの少なくとも1つの物品。X.少なくとも1つの第1の金属は、約50~約10,000のアスペクト比を有する、少なくとも1つの物体を含む、実施形態Uの少なくとも1つの物品。Y.約10nm~約150nmの平均直径、および約50~約10,000のアスペクト比を有する、少なくとも1つの金属ナノワイヤ。Z.少なくとも1つの金属は、少なくとも1つの貨幣金属を含む、実施形態Yのナノワイヤ。AA.少なくとも1つの金属は、少なくとも1つのIUPACGroup11の元素を含む、実施形態Yのナノワイヤ。AB.少なくとも1つの金属は、銀を含む、実施形態Yのナノワイヤ。AC.実施形態Yの少なくとも1つの金属ナノワイヤを含む、少なくとも1つの物品。その全体として、参照することによって、本明細書に組み込まれる、2010年12月16日に出願され、METALIONCATALYSISOFMETALIONREDUCTION,METHODS,COMPOSITIONS,ANDARTICLESと題する、米国仮出願第61/423,744号は、以下の27の非限定的な例示的な実施形態を開示した。AD.少なくとも1つの第1の還元性金属イオンを含む、少なくとも1つの第1の化合物と、前記少なくとも1つの第1の還元性金属とは原子番号において異なる、少なくとも1つの第2の金属または金属イオンを含む、少なくとも1つの第2の化合物であって、前記少なくとも1つの第2の金属または金属イオンは、4以上の酸化状態を有する、少なくとも1つの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。AE.組成物は、少なくとも1つの保護剤をさらに含む、実施形態ADの方法。AF.少なくとも1つの保護剤は、1つ以上の界面活性剤、1つ以上の酸、または1つ以上の極性重合体のうちの少なくとも1つを含む、実施形態AEの方法。AG.少なくとも1つの保護剤は、ポリビニルピロリジノンを含む、実施形態AEの方法。AH.少なくとも1つの保護剤を不活性化することをさらに含む、実施形態AEの方法。AJ.少なくとも1つの第1の還元性金属イオンは、少なくとも1つの貨幣金属イオンを含む、実施形態ADの方法。AK.少なくとも1つの第1の還元性金属イオンは、少なくとも1つのIUPACGroup11からの元素のイオンを含む、実施形態ADの方法。AL.少なくとも1つの第1の還元性金属イオンは、少なくとも1つの銀のイオンを含む、実施形態ADの方法。AM.少なくとも1つの第1の化合物は、硝酸銀を含む、実施形態ADの方法。AN.少なくとも1つの第2の金属または金属イオンは、ニオブまたはニオブのイオンを含む、実施形態ADの方法。AP.少なくとも1つの第2の化合物は、前記少なくとも1つの第2の金属または金属イオンの少なくとも1つの塩を含む、実施形態ADの方法。AQ.少なくとも1つの塩は、少なくとも1つの塩化物を含む、実施形態APの方法。AR.少なくとも1つの溶媒は、少なくとも1つのポリオールを含む、実施形態ADの方法。AS.少なくとも1つの溶媒は、エチレングリコール、プロピレングリコール、グリセロール、1つ以上の糖、または1つ以上の炭水化物のうちの少なくとも1つを含む、実施形態ADの方法。AT.組成物は、約0.0001~約0.1の少なくとも1つの第1の還元性金属イオンのモルに対する、少なくとも1つの第2の金属または金属の総モルの比を有する、実施形態ADの方法。AU.還元は、約120°C~約190°Cの1つ以上の温度で行われる、実施形態ADの方法。AV.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態ADの方法。AW.実施形態ADの方法に従って生成される、少なくとも1つの第1の金属。AX.実施形態ADの方法に従って生成される、少なくとも1つの第1の金属を含む、少なくとも1つの物品。AY.少なくとも1つの第1の金属は、1つ以上のナノワイヤ、ナノ立方体、ナノロッド、ナノピラミッド、またはナノチューブを含む、実施形態AXの少なくとも1つの物品。AZ.少なくとも1つの第1の金属は、約10nm~約500nmの平均直径を有する、少なくとも1つの物体を含む、実施形態AXの少なくとも1つの物品。BA.少なくとも1つの第1の金属は、約50~約10,000のアスペクト比を有する、少なくとも1つの物体を含む、実施形態AXの少なくとも1つの物品。BB.約10nm~約150nmの平均直径、および約50~約10,000のアスペクト比を有する、少なくとも1つの金属ナノワイヤ。BC.少なくとも1つの金属は、少なくとも1つの貨幣金属を含む、実施形態BBのナノワイヤ。BD.少なくとも1つの金属は、少なくとも1つのIUPACGroup11の元素を含む、実施形態BBのナノワイヤ。BE.少なくとも1つの金属は、銀を含む、実施形態BBのナノワイヤ。BF.少なくとも1つの実施形態BBの金属ナノワイヤを含む、少なくとも1つの物品。その全体として、参照することによって、本明細書に組み込まれる、2011年5月23日に出願され、NANOWIREPREPARATIONMETHODS,COMPOSITIONS,ANDARTICLESと題する、米国仮出願第61/488,824号は、以下の27の非限定的な例示的な実施形態を開示した。BG.少なくとも1つの第1の還元性金属イオンを含む、少なくとも1つの第1の化合物と、前記少なくとも1つの第1の還元性金属とは原子番号において異なる、少なくとも1つの第2の金属または金属イオンを含む、少なくとも1つの第2の化合物であって、前記少なくとも1つの第2の金属または金属イオンは、少なくとも1つのIUPACGroup7からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。BH.組成物は、少なくとも1つの保護剤をさらに含む、実施形態BGの方法。BJ.少なくとも1つの保護剤は、1つ以上の界面活性剤、1つ以上の酸、または1つ以上の極性重合体のうちの少なくとも1つを含む、実施形態BHの方法。BK.少なくとも1つの保護剤は、ポリビニルピロリジノンを含む、実施形態BHの方法。BL.少なくとも1つの保護剤を不活性化することをさらに含む、実施形態BHの方法。BM.少なくとも1つの第1の還元性金属イオンは、少なくとも1つの貨幣金属イオンを含む、実施形態BGの方法。BN.少なくとも1つの第1の還元性金属イオンは、少なくとも1つのIUPACGroup11からの元素のイオンを含む、実施形態BGの方法。BP.少なくとも1つの第1の還元性金属イオンは、少なくとも1つの銀のイオンを含む、実施形態BGの方法。BQ.少なくとも1つの第1の化合物は、硝酸銀を含む、実施形態BGの方法。BR.少なくとも1つの第2の金属または金属イオンは、レニウムまたはレニウムのイオンを含む、実施形態BGの方法。BS.少なくとも1つの第2の化合物は、少なくとも1つの塩化物を含む、実施形態BGの方法。BT.少なくとも1つの第2の化合物は、塩化レニウムIIIを含む、実施形態BGの方法。BU.少なくとも1つの溶媒は、少なくとも1つのポリオールを含む、実施形態BGの方法。BV.少なくとも1つの溶媒は、エチレングリコール、プロピレングリコール、グリセロール、1つ以上の糖、または1つ以上の炭水化物のうちの少なくとも1つを含む、実施形態BGの方法。BW.組成物は、約0.0001~約0.1の少なくとも1つの第1の還元性金属イオンの総モルに対する、少なくとも1つの第2の金属または金属イオンの総モルの比を有する、実施形態BGの方法。BX.還元は、約120°C~約190°Cの1つ以上の温度で行われる、実施形態BGの方法。BY.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態BGの方法。BZ.実施形態BGの方法に従って生成される、少なくとも1つの第1の金属。CA.実施形態BGの方法に従って生成される、少なくとも1つの第1の金属を含む、少なくとも1つの物品。CB.少なくとも1つの第1の金属は、1つ以上のナノワイヤ、ナノ立方体、ナノロッド、ナノピラミッド、またはナノチューブを含む、実施形態CAの少なくとも1つの物品。CC.少なくとも1つの第1の金属は、約10nm~約500nmの平均直径を有する、少なくとも1つの物体を含む、実施形態CAの少なくとも1つの物品。CD.少なくとも1つの第1の金属は、約50~約10,000のアスペクト比を有する、少なくとも1つの物体を含む、実施形態CAの少なくとも1つの物品。CE.約10nm~約150nmの平均直径、および約50~約10,000のアスペクト比を有する、少なくとも1つの金属ナノワイヤ。CF.少なくとも1つの金属ナノワイヤは、少なくとも1つの貨幣金属を含む、実施形態CEのナノワイヤ。CG.少なくとも1つの金属ナノワイヤは、少なくとも1つのIUPACGroup11の元素を含む、実施形態CEのナノワイヤ。CH.少なくとも1つの金属ナノワイヤは、銀を含む、実施形態CEのナノワイヤ。CJ.少なくとも1つの実施形態CEの金属ナノワイヤを含む、少なくとも1つの物品。その全体として、参照することによって、本明細書に組み込まれる、2011年5月23日に出願され、METALIONCATALYSISOFMETALIONREDUCTION,METHODS,COMPOSITIONS,ANDARTICLESと題する、米国仮出願第61/488,834号は、以下の27の非限定的な例示的な実施形態を開示した。CK.少なくとも1つの第1の還元性金属イオンを含む、少なくとも1つの第1の化合物と、前記少なくとも1つの第1の還元性金属とは原子番号において異なる、少なくとも1つの第2の金属または金属イオンを含む、少なくとも1つの第2の化合物であって、前記少なくとも1つの第2の金属または金属イオンは、少なくとも1つのIUPACGroup5からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。CL.組成物は、少なくとも1つの保護剤をさらに含む、実施形態CKの方法。CM.少なくとも1つの保護剤は、1つ以上の界面活性剤、1つ以上の酸、または1つ以上の極性重合体のうちの少なくとも1つを含む、実施形態CLの方法。CN.少なくとも1つの保護剤は、ポリビニルピロリジノンを含む、実施形態CLの方法。CP.少なくとも1つの保護剤を不活性化することをさらに含む、実施形態CLの方法。CQ.少なくとも1つの第1の還元性金属イオンは、少なくとも1つの貨幣金属イオンを含む、実施形態CKの方法。CR.少なくとも1つの第1の還元性金属イオンは、少なくとも1つのIUPACGroup11からの元素のイオンを含む、実施形態CKの方法。CS.少なくとも1つの第1の還元性金属イオンは、少なくとも1つの銀のイオンを含む、実施形態CKの方法。CT.少なくとも1つの第1の化合物は、硝酸銀を含む、実施形態CKの方法。CU.少なくとも1つの第2の金属または金属イオンは、バナジウムまたはバナジウムのイオンを含む、実施形態CKの方法。CV.少なくとも1つの第2の化合物は、前記少なくとも1つの第2の金属または金属イオンの少なくとも1つの塩を含む、実施形態CKの方法。CW.少なくとも1つの塩は、少なくとも1つの塩化物を含む、実施形態CVの方法。CX.少なくとも1つの溶媒は、少なくとも1つのポリオールを含む、実施形態CKの方法。CY.少なくとも1つの溶媒は、エチレングリコール、プロピレングリコール、グリセロール、1つ以上の糖、または1つ以上の炭水化物のうちの少なくとも1つを含む、実施形態CKの方法。CZ.組成物は、約0.0001~約0.1の少なくとも1つの第1の還元性金属イオンの総モルに対する、少なくとも1つの第2の金属または金属イオンの総モルの比を有する、実施形態CKの方法。DA.還元は、約120°C~約190°Cの1つ以上の温度で行われる、実施形態CKの方法。DB.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態CKの方法。DC.実施形態CKの方法に従って生成される、少なくとも1つの第1の金属。DD.実施形態CKの方法に従って生成される、少なくとも1つの第1の金属を含む、少なくとも1つの物品。DE.少なくとも1つの第1の金属は、1つ以上のナノワイヤ、ナノ立方体、ナノロッド、ナノピラミッド、またはナノチューブを含む、実施形態DDの少なくとも1つの物品。DF.少なくとも1つの第1の金属は、約10nm~約500nmの平均直径を有する、少なくとも1つの物体を含む、実施形態DDの少なくとも1つの物品。DG.少なくとも1つの第1の金属は、約50~約10,000のアスペクト比を有する、少なくとも1つの物体を含む、実施形態DDの少なくとも1つの物品。DH.約10nm~約150nmの平均直径、および約50~約10,000のアスペクト比を有する、少なくとも1つの金属ナノワイヤ。DJ.少なくとも1つの金属ナノワイヤは、少なくとも1つの貨幣金属を含む、実施形態DHのナノワイヤ。DK.少なくとも1つの金属ナノワイヤは、少なくとも1つのIUPACGroup11の元素を含む、実施形態DHのナノワイヤ。DL.少なくとも1つの金属ナノワイヤは、銀を含む、実施形態DHのナノワイヤ。DM.少なくとも1つの実施形態DHの金属ナノワイヤを含む、少なくとも1つの物品。その全体として、参照することによって、本明細書に組み込まれる、2011年5月23日に出願され、METALIONCATALYSISOFMETALIONREDUCTION,METHODS,COMPOSITIONS,ANDARTICLESと題する、米国仮出願第61/488,840号は、以下の27の非限定的な例示的な実施形態を開示した。DN.少なくとも1つの第1の還元性金属イオンを含む、少なくとも1つの第1の化合物と、前記少なくとも1つの第1の還元性金属とは原子番号において異なる、少なくとも1つの第2の金属または金属イオンを含む、少なくとも1つの第2の化合物であって、前記少なくとも1つの第2の金属または金属イオンは、少なくとも1つのIUPACGroup3からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。DP.組成物は、少なくとも1つの保護剤をさらに含む、実施形態DNの方法。DQ.少なくとも1つの保護剤は、1つ以上の界面活性剤、1つ以上の酸、または1つ以上の極性重合体のうちの少なくとも1つを含む、実施形態DPの方法。DR.少なくとも1つの保護剤は、ポリビニルピロリジノンを含む、実施形態DPの方法。DS.少なくとも1つの保護剤を不活性化することをさらに含む、実施形態DPの方法。DT.少なくとも1つの第1の還元性金属イオンは、少なくとも1つの貨幣金属イオンを含む、実施形態DNの方法。DU.少なくとも1つの第1の還元性金属イオンは、少なくとも1つのIUPACGroup11からの元素のイオンを含む、実施形態DNの方法。DV.少なくとも1つの第1の還元性金属イオンは、少なくとも1つの銀のイオンを含む、実施形態DNの方法。DW.少なくとも1つの第1の化合物は、硝酸銀を含む、実施形態DNの方法。DX.少なくとも1つの第2の金属または金属イオンは、スカンジウムまたはスカンジウムのイオンを含む、実施形態DNの方法。DY.少なくとも1つの第2の化合物は、前記少なくとも1つの第2の金属または金属イオンの少なくとも1つの塩を含む、実施形態DNの方法。DZ.少なくとも1つの塩は、少なくとも1つの塩化物を含む、実施形態11の方法。EA.少なくとも1つの溶媒は、少なくとも1つのポリオールを含む、実施形態DNの方法。EB.少なくとも1つの溶媒は、エチレングリコール、プロピレングリコール、グリセロール、1つ以上の糖、または1つ以上の炭水化物のうちの少なくとも1つを含む、実施形態DNの方法。EC.組成物は、約0.0001~約0.1の少なくとも1つの第1の還元性金属イオンの総モルに対する、少なくとも1つの第2の金属または金属イオンの総モルの比を有する、実施形態DNの方法。ED.還元は、約120°C~約190°Cの1つ以上の温度で行われる、実施形態DNの方法。EE.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態DNの方法。EF.実施形態DNの方法に従って生成される、少なくとも1つの第1の金属。EG.実施形態DNの方法に従って生成される、少なくとも1つの第1の金属を含む、少なくとも1つの物品。EH.少なくとも1つの第1の金属は、1つ以上のナノワイヤ、ナノ立方体、ナノロッド、ナノピラミッド、またはナノチューブを含む、実施形態EGの少なくとも1つの物品。EJ.少なくとも1つの第1の金属は、約10nm~約500nmの平均直径を有する、少なくとも1つの物体を含む、実施形態EGの少なくとも1つの物品。EK.少なくとも1つの第1の金属は、約50~約10,000のアスペクト比を有する、少なくとも1つの物体を含む、実施形態EGの少なくとも1つの物品。EL.約10nm~約150nmの平均直径、および約50~約10,000のアスペクト比を有する、少なくとも1つの金属ナノワイヤ。EM.少なくとも1つの金属ナノワイヤは、少なくとも1つの貨幣金属を含む、実施形態ELのナノワイヤ。EN.少なくとも1つの金属ナノワイヤは、少なくとも1つのIUPACGroup11の元素を含む、実施形態ELのナノワイヤ。EP.少なくとも1つの金属ナノワイヤは、銀を含む、実施形態ELのナノワイヤ。EQ.実施形態ELの少なくとも1つの金属ナノワイヤを含む、少なくとも1つの物品。その全体として、参照することによって、本明細書に組み込まれる、2011年5月23日に出願され、METALIONCATALYSISOFMETALIONREDUCTION,METHODS,COMPOSITIONS,ANDARTICLESと題する、米国仮出願第61/488,880号は、以下の27の非限定的な例示的な実施形態を開示した。ER.少なくとも1つの第1の還元性金属イオンを含む、少なくとも1つの第1の化合物と、前記少なくとも1つの第1の還元性金属とは原子番号において異なる、少なくとも1つの第2の金属イオンを含む、少なくとも1つの第2の化合物であって、前記少なくとも1つの第2の金属イオンは、少なくとも1つのIUPACGroup4からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。ES.組成物は、少なくとも1つの保護剤をさらに含む、実施形態ERの方法。ET.少なくとも1つの保護剤は、1つ以上の界面活性剤、1つ以上の酸、または1つ以上の極性重合体のうちの少なくとも1つを含む、実施形態ESの方法。EU.少なくとも1つの保護剤は、ポリビニルピロリジノンを含む、実施形態ESの方法。EV.少なくとも1つの保護剤を不活性化することをさらに含む、実施形態ESの方法。EW.少なくとも1つの第1の還元性金属イオンは、少なくとも1つの貨幣金属イオンを含む、実施形態ERの方法。EX.少なくとも1つの第1の還元性金属イオンは、少なくとも1つのIUPACGroup11からの元素のイオンを含む、実施形態ERの方法。EY.少なくとも1つの第1の還元性金属イオンは、少なくとも1つの銀のイオンを含む、実施形態ERの方法。EZ.少なくとも1つの第1の化合物は、硝酸銀を含む、実施形態ERの方法。FA.少なくとも1つの第2の金属イオンは、チタンのイオンを含む、実施形態ERの方法。FB.少なくとも1つの第2の化合物は、少なくとも1つの塩化物を含む、実施形態ERの方法。FC.少なくとも1つの第2の化合物は、塩化チタンIVを含む、実施形態ERの方法。FD.少なくとも1つの溶媒は、少なくとも1つのポリオールを含む、実施形態ERの方法。FE.少なくとも1つの溶媒は、エチレングリコール、プロピレングリコール、グリセロール、1つ以上の糖、または1つ以上の炭水化物のうちの少なくとも1つを含む、実施形態ERの方法。FF.組成物は、約0.0001~約0.1の少なくとも1つの第1の還元性金属イオンの総モルに対する、少なくとも1つの第2の金属または金属イオンの総モルの比を有する、実施形態ERの方法。FG.還元は、約120°C~約190°Cの1つ以上の温度で行われる、実施形態ERの方法。FH.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態ERの方法。FJ.実施形態ERの方法に従って生成される、少なくとも1つの第1の金属。FK.実施形態ERの方法に従って生成される、少なくとも1つの第1の金属を含む、少なくとも1つの物品。FL.少なくとも1つの第1の金属は、1つ以上のナノワイヤ、ナノ立方体、ナノロッド、ナノピラミッド、またはナノチューブを含む、実施形態FKの少なくとも1つの物品。FM.少なくとも1つの第1の金属は、約10nm~約500nmの平均直径を有する、少なくとも1つの物体を含む、実施形態FKの少なくとも1つの物品。FN.少なくとも1つの第1の金属は、約50~約10,000のアスペクト比を有する、少なくとも1つの物体を含む、実施形態FKの少なくとも1つの物品。FP.約10nm~約150nmの平均直径、および約50~約10,000のアスペクト比を有する、少なくとも1つの金属ナノワイヤ。FQ.少なくとも1つの金属ナノワイヤは、少なくとも1つの貨幣金属を含む、実施形態FPのナノワイヤ。FR.少なくとも1つの金属ナノワイヤは、少なくとも1つのIUPACGroup11の元素を含む、実施形態FPのナノワイヤ。FS.少なくとも1つの金属ナノワイヤは、銀を含む、実施形態FPのナノワイヤ。FT.実施形態FPの少なくとも1つの金属ナノワイヤを含む、少なくとも1つの物品。その全体として、参照することによって、本明細書に組み込まれる、2011年5月23日に出願され、NANOWIREPREPARATIONMETHODS,COMPOSITIONS,ANDARTICLESと題する、米国仮出願第61/488,945号は、以下の16の非限定的な例示的な実施形態を開示した。FU.少なくとも1つの金属酸化物化合物を含む組成物を提供することと、金属酸化物化合物の存在下で、少なくとも1つの第1の金属イオンを、少なくとも1つの第1の金属に還元することと、を含む、方法。FV.少なくとも1つの金属酸化物化合物は、少なくとも1つの金属酸化物ハロゲン化物化合物を含む、実施形態FUに記載の方法。FW.少なくとも1つの金属酸化物化合物は、少なくとも1つの金属酸化物塩化物化合物を含む、実施形態FUに記載の方法。FX.少なくとも1つの金属酸化物化合物は、少なくとも1つの遷移金属酸化物化合物を含む、実施形態FUに記載の方法。FY.少なくとも1つの金属酸化物化合物は、少なくとも1つの遷移金属ハロゲン化物化合物を含む、実施形態FUに記載の方法。FZ.少なくとも1つの金属酸化物化合物は、少なくとも1つの遷移金属塩化物化合物を含む、実施形態FUに記載の方法。GA.少なくとも1つの金属酸化物化合物は、少なくとも1つの遷移金属を含む、実施形態FUに記載の方法。GB.少なくとも1つの金属酸化物化合物は、少なくとも1つのモリブデン、タングステン、バナジウム、またはジルコニウム原子を含む、実施形態FUに記載の方法。GC.少なくとも1つの金属酸化物化合物は、MoO2Cl2、MoOCl4、WO2Cl2、WOCl4、VOCl3、またはZrOCl2のうちの少なくとも1つを含む、実施形態FUに記載の方法。GD.少なくとも1つの金属酸化物化合物は、二塩化二酸化モリブデンIVを含む、実施形態FUに記載の方法。GE.少なくとも1つの第1の金属イオンは、少なくとも1つのIUPACGroup11からの元素を含む、実施形態FUに記載の方法。GF.少なくとも1つの第1の金属イオンは、少なくとも1つの貨幣金属イオンを含む、実施形態FUに記載の方法。GG.少なくとも1つの第1の金属イオンは、少なくとも1つの銀イオンを含む、実施形態FUに記載の方法。GH.実施形態FUの方法に従って生成される、少なくとも1つの第1の金属生成物。GJ.前記少なくとも1つの生成物は、少なくとも1つのナノワイヤを含む、実施形態GHに記載の少なくとも1つの第1の金属生成物。GK.実施形態GHに記載の少なくとも1つの第1の金属生成物を含む、物品。その全体として、参照することによって、本明細書に組み込まれる、2011年5月23日に出願され、NANOWIREPREPARATIONMETHODS,COMPOSITIONS,ANDARTICLESと題する、米国仮出願第61/488,977号は、以下の20の非限定的な例示的な実施形態を開示した。GL.少なくとも1つの第1の還元性金属イオンを含む、少なくとも1つの第1の組成物を提供することと、少なくとも1つのIUPACGroup6の元素を含む、少なくとも1つの第2の金属イオンの存在下で、少なくとも1つの第1の還元性金属イオンを、少なくとも1つの第1の金属に還元することと、を含む、方法。GM.少なくとも1つの第1の還元性金属イオンは、少なくとも1つの貨幣金属イオンを含む、実施形態GLに記載の方法。GN.少なくとも1つの第1の還元性金属イオンは、少なくとも1つのIUPACGroup11の元素のイオンを含む、実施形態GLに記載の方法。GP.少なくとも1つの第1の還元性金属イオンは、少なくとも1つの銀イオンを含む、実施形態GLに記載の方法。GQ.少なくとも1つの組成物は、硝酸銀を含む、実施形態GLに記載の方法。GR.少なくとも1つの第2の金属イオンは、タングステンイオンを含む、実施形態GLに記載の方法。GS.少なくとも1つの第2の金属イオンは、その4酸化状態のタングステンを含む、実施形態GLに記載の方法。GT.還元は、少なくとも1つの保護剤の存在下で行われる、実施形態GLに記載の方法。GU.還元は、少なくとも1つのポリオールの存在下で行われる、実施形態GLに記載の方法。GV.実施形態GLに記載の方法によって生成される、少なくとも1つの第1の金属を含む、生成物。GW.少なくとも1つの金属ナノワイヤを含む、実施形態GVに記載の生成物。GX.実施形態GVに記載の生成物を含む、物品。GY.少なくとも1つの金属ナノワイヤと、少なくとも1つの塩化物イオンと、少なくとも1つのIUPACGroup6の元素のイオンとを含む、組成物。GZ.少なくとも1つの金属ナノワイヤは、少なくとも1つの銀ナノワイヤを含む、実施形態GYに記載の組成物。HA.少なくとも1つの金属ナノワイヤは、約10nm~約500nmの平均直径を含む、実施形態GYに記載の組成物。HB.少なくとも1つの金属ナノワイヤは、約50~約10,000のアスペクト比を含む、実施形態GYに記載の組成物。HC.少なくとも1つの金属ナノワイヤは、約10nm~約150nmの平均直径、および約50~約10,000のアスペクト比を含む、実施形態GYに記載の組成物。HD.実施形態GYの組成物の少なくとも1つの金属ナノワイヤを含む、生成物。HE.実施形態HDに記載の少なくとも1つの生成物を含む、物品。HF.電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも1つを含む、実施形態HEに記載の物品。その全体として、参照することによって、本明細書に組み込まれる、2011年5月23日に出願され、NANOWIREPREPARATIONMETHODS,COMPOSITIONS,ANDARTICLESと題する、米国仮出願第61/488,983号は、以下の20の非限定的な例示的な実施形態を開示した。HG.少なくとも1つの第1の還元性金属イオンを含む、少なくとも1つの第1の組成物を提供することと、少なくとも1つのIUPACGroup6の元素を含む、少なくとも1つの第2の金属イオンの存在下で、少なくとも1つの第1の還元性金属イオンを、少なくとも1つの第1の金属に還元することと、を含む、方法。HH.少なくとも1つの第1の還元性金属イオンは、少なくとも1つの貨幣金属イオンを含む、実施形態HGに記載の方法。HJ.少なくとも1つの第1の還元性金属イオンは、少なくとも1つのIUPACGroup11の元素のイオンを含む、実施形態HGに記載の方法。HK.少なくとも1つの第1の還元性金属イオンは、少なくとも1つの銀イオンを含む、実施形態HGに記載の方法。HL.少なくとも1つの組成物は、硝酸銀を含む、実施形態HGに記載の方法。HM.少なくとも1つの第2の金属イオンは、クロムイオンを含む、実施形態HGに記載の方法。HN.少なくとも1つの第2の金属イオンは、その3酸化状態のクロムを含む、実施形態HGに記載の方法。HP.還元は、少なくとも1つの保護剤の存在下で行われる、実施形態HGに記載の方法。HQ.還元は、少なくとも1つのポリオールの存在下で行われる、実施形態HGに記載の方法。HR.実施形態HGに記載の方法によって生成される、少なくとも1つの第1の金属を含む、生成物。HS.少なくとも1つの金属ナノワイヤを含む、実施形態HRに記載の生成物。HT.実施形態HRに記載の生成物を含む、物品。HU.少なくとも1つの金属ナノワイヤと、少なくとも1つの塩化物イオンと、少なくとも1つのIUPACGroup6の元素のイオンとを含む、組成物。HV.少なくとも1つの金属ナノワイヤは、少なくとも1つの銀ナノワイヤを含む、実施形態HUに記載の組成物。HW.少なくとも1つの金属ナノワイヤは、約10nm~約500nmの平均直径を含む、実施形態HUに記載の組成物。HX.少なくとも1つの金属ナノワイヤは、約50~約10,000のアスペクト比を含む、実施形態HUに記載の組成物。HY.少なくとも1つの金属ナノワイヤは、約10nm~約150nmの平均直径、および約50~約10,000のアスペクト比を含む、実施形態HUに記載の組成物。HZ.実施形態HUの組成物の少なくとも1つの金属ナノワイヤを含む、生成物。JA.実施形態HZに記載の少なくとも1つの生成物を含む、物品。JB.電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも1つを含む、実施形態JAに記載の物品。その全体として、参照することによって、組み込まれる、2011年6月7日に出願され、NANOWIREPREPARATIONMETHODS,COMPOSITIONS,ANDARTICLESと題する、米国仮出願第61/494,072号は、以下の20の非限定的な例示的な実施形態を開示した。JC.少なくとも1つの第1の還元性金属イオンを含む、少なくとも1つの第1の組成物を提供することと、少なくとも1つのランタニド元素またはアクチニド元素を含む、少なくとも1つの第2の金属イオンの存在下で、少なくとも1つの第1の還元性金属イオンを、少なくとも1つの第1の金属に還元することと、を含む、方法。JD.少なくとも1つの第1の還元性金属イオンは、少なくとも1つの貨幣金属イオンを含む、実施形態JCに記載の方法。JE.少なくとも1つの第1の還元性金属イオンは、少なくとも1つのIUPACGroup11の元素のイオンを含む、実施形態JCに記載の方法。JF.少なくとも1つの第1の還元性金属イオンは、少なくとも1つの銀イオンを含む、実施形態JCに記載の方法。JK.少なくとも1つの組成物は、硝酸銀を含む、実施形態JCに記載の方法。JL.少なくとも1つの第2の金属イオンは、少なくとも1つのランタンイオンまたはアクチニドイオンを含む、実施形態JCに記載の方法。JM.少なくとも1つの第2の金属イオンは、その3酸化状態のランタンを含む、実施形態JCに記載の方法。JN.還元は、少なくとも1つの保護剤の存在下で行われる、実施形態JCに記載の方法。JP.還元は、少なくとも1つのポリオールの存在下で行われる、実施形態JCに記載の方法。JQ.実施形態JCに記載の方法によって生成される、少なくとも1つの第1の金属を含む、生成物。JR.少なくとも1つの金属ナノワイヤを含む、実施形態JQに記載の生成物。JS.実施形態JQに記載の生成物を含む、物品。JT.少なくとも1つの金属ナノワイヤと、少なくとも1つの塩化物イオンと、少なくとも1つのランタニド元素のイオンまたは少なくとも1つのアクチニド元素のイオンとを含む、組成物。JU.少なくとも1つの金属ナノワイヤは、少なくとも1つの銀ナノワイヤを含む、実施形態JTに記載の組成物。JV.少なくとも1つの金属ナノワイヤは、約10nm~約500nmの平均直径を含む、実施形態JTに記載の組成物。JW.少なくとも1つの金属ナノワイヤは、約50~約10,000のアスペクト比を含む、実施形態JTに記載の組成物。JX.少なくとも1つの金属ナノワイヤは、約10nm~約150nmの平均直径、および約50~約10,000のアスペクト比を含む、実施形態JTに記載の組成物。JY.実施形態JTの組成物の少なくとも1つの金属ナノワイヤを含む、生成物。JZ.実施形態18に記載の少なくとも1つの生成物を含む、物品。KA.電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも1つを含む、実施形態JZに記載の物品。その全体として、参照することによって、組み込まれる、2011年8月12日に出願され、NANOWIREPREPARATIONMETHODS,COMPOSITIONS,ANDARTICLESと題する、米国仮出願第61/522,741号は、以下の20の非限定的な例示的な実施形態を開示した。KB.少なくとも1つの第1の還元性金属イオンを含む、少なくとも1つの第1の組成物を提供することと、少なくとも1つのIUPACGroup3からの元素を含む、少なくとも1つの第2の金属イオンの存在下で、少なくとも1つの第1の還元性金属イオンを、少なくとも1つの第1の金属に還元することと、を含む、方法。KC.少なくとも1つの第1の還元性金属イオンは、少なくとも1つの貨幣金属イオンを含む、実施形態KBに記載の方法。KD.少なくとも1つの第1の還元性金属イオンは、少なくとも1つのIUPACGroup11の元素のイオンを含む、実施形態KBに記載の方法。KE.少なくとも1つの第1の還元性金属イオンは、少なくとも1つの銀イオンを含む、実施形態KBに記載の方法。KF.少なくとも1つの組成物は、硝酸銀を含む、実施形態KBに記載の方法。KG.少なくとも1つの第2の金属イオンは、少なくとも1つのイットリウムイオンを含む、実施形態KBに記載の方法。KH.少なくとも1つの第2の金属イオンは、その3酸化状態のイットリウムを含む、実施形態KBに記載の方法。KJ.還元は、少なくとも1つの保護剤の存在下で行われる、実施形態KBに記載の方法。KK.還元は、少なくとも1つのポリオールの存在下で行われる、実施形態KBに記載の方法。KL.実施形態KBに記載の方法によって生成される、少なくとも1つの第1の金属を含む、生成物。KM.少なくとも1つの金属ナノワイヤを含む、実施形態KLに記載の生成物。KN.実施形態KLに記載の生成物を含む、物品。KP.少なくとも1つの金属ナノワイヤと、少なくとも1つの塩化物イオンと、少なくとも1つのIUPACGroup3の元素のイオンとを含む、組成物。KQ.少なくとも1つの金属ナノワイヤは、少なくとも1つの銀ナノワイヤを含む、実施形態KPに記載の組成物。KR.少なくとも1つの金属ナノワイヤは、約10nm~約500nmの平均直径を含む、実施形態KPに記載の組成物。KT.少なくとも1つの金属ナノワイヤは、約50~約10,000のアスペクト比を含む、実施形態KPに記載の組成物。KU.少なくとも1つの金属ナノワイヤは、約10nm~約150nmの平均直径、および約50~約10,000のアスペクト比を含む、実施形態KPに記載の組成物。KV.実施形態KPの組成物の少なくとも1つの金属ナノワイヤを含む、生成物。KW.実施形態KVに記載の少なくとも1つの生成物を含む、物品。KX.電子ディスプレイ、タッチスクリーン、ポータブル電話、セルラ電話、コンピュータディスプレイ、ラップトップコンピュータ、タブレットコンピュータ、購買時点キオスク、音楽プレーヤ、テレビ、電子ゲーム、電子書籍リーダ、透明電極、太陽電池、発光ダイオード、電子デバイス、医療用撮像デバイス、または医療用撮像媒体のうちの少なくとも1つを含む、実施形態KWに記載の物品。その全体として、参照することによって、本明細書に組み込まれる、2011年8月16日に出願され、NANOWIREPREPARATIONMETHODS,COMPOSITIONS,ANDARTICLESと題する、米国仮出願第61/523,977号は、以下の27の非限定的な例示的な実施形態を開示した。KY.少なくとも1つの第1の還元性金属イオンを含む、少なくとも1つの第1の化合物と、前記少なくとも1つの第1の還元性金属とは原子番号において異なる、少なくとも1つの第2の金属イオンを含む、少なくとも1つの第2の化合物であって、前記少なくとも1つの第2の金属イオンは、少なくとも1つのIUPACGroup4からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。KZ.組成物は、少なくとも1つの保護剤をさらに含む、実施形態KYの方法。LA.少なくとも1つの保護剤は、1つ以上の界面活性剤、1つ以上の酸、または1つ以上の極性重合体のうちの少なくとも1つを含む、実施形態KZの方法。LB.少なくとも1つの保護剤は、ポリビニルピロリジノンを含む、実施形態KZの方法。LC.少なくとも1つの保護剤を不活性化することをさらに含む、実施形態KZの方法。LD.少なくとも1つの第1の還元性金属イオンは、少なくとも1つの貨幣金属イオンを含む、実施形態KYの方法。LE.少なくとも1つの第1の還元性金属イオンは、少なくとも1つのIUPACGroup11からの元素のイオンを含む、実施形態KYの方法。LF.少なくとも1つの第1の還元性金属イオンは、少なくとも1つの銀のイオンを含む、実施形態KYの方法。LG.少なくとも1つの第1の化合物は、硝酸銀を含む、実施形態KYの方法。LH.少なくとも1つの第2の金属イオンは、ジルコニウムまたはハフニウムのイオンを含む、実施形態KYの方法。LJ.少なくとも1つの第2の化合物は、少なくとも1つの塩化物を含む、実施形態KYの方法。LK.少なくとも1つの第2の化合物は、四塩化ジルコニウムビステトラヒドロフラン付加物または四塩化ハフニウムビステトラヒドロフラン付加物のうちの少なくとも1つを含む、実施形態KYの方法。LM.少なくとも1つの溶媒は、少なくとも1つのポリオールを含む、実施形態KYの方法。LN.少なくとも1つの溶媒は、エチレングリコール、プロピレングリコール、グリセロール、1つ以上の糖、または1つ以上の炭水化物のうちの少なくとも1つを含む、実施形態KYの方法。LP.組成物は、約0.0001~約0.1の少なくとも1つの第1の還元性金属イオンの総モルに対する、少なくとも1つの第2の金属または金属イオンの総モルの比を有する、実施形態KYの方法。LQ.還元は、約120°C~約190°Cの1つ以上の温度で行われる、実施形態KYの方法。LR.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態KYの方法。LS.実施形態KYの方法に従って生成される、少なくとも1つの第1の金属。LT.実施形態KYの方法に従って生成される、少なくとも1つの第1の金属を含む、少なくとも1つの物品。LU.少なくとも1つの第1の金属は、1つ以上のナノワイヤ、ナノ立方体、ナノロッド、ナノピラミッド、またはナノチューブを含む、実施形態LTの少なくとも1つの物品。LV.少なくとも1つの第1の金属は、約10nm~約500nmの平均直径を有する、少なくとも1つの物体を含む、実施形態LTの少なくとも1つの物品。LX.少なくとも1つの第1の金属は、約50~約10,000のアスペクト比を有する、少なくとも1つの物体を含む、実施形態LTの少なくとも1つの物品。LY.約10nm~約150nmの平均直径、および約50~約10,000のアスペクト比を有する、少なくとも1つの金属ナノワイヤ。LZ.少なくとも1つの金属ナノワイヤは、少なくとも1つの貨幣金属を含む、実施形態LYのナノワイヤ。MA.少なくとも1つの金属ナノワイヤは、少なくとも1つのIUPACGroup11の元素を含む、実施形態LYのナノワイヤ。MB.少なくとも1つの金属ナノワイヤは、銀を含む、実施形態LYのナノワイヤ。MC.少なくとも1つの実施形態LYの金属ナノワイヤを含む、少なくとも1つの物品。その全体として、参照することによって、本明細書に組み込まれる、2011年8月16日に出願され、NANOWIREPREPARATIONMETHODS,COMPOSITIONS,ANDARTICLESと題する、米国仮出願第61/523,987号は、以下の27の非限定的な例示的な実施形態を開示した。MD.少なくとも1つの第1の還元性金属イオンを含む、少なくとも1つの第1の化合物と、前記少なくとも1つの第1の還元性金属とは原子番号において異なる、少なくとも1つの第2の金属イオンを含む、少なくとも1つの第2の化合物であって、前記少なくとも1つの第2の金属イオンは、少なくとも1つのIUPACGroup5からの元素を含む、少なくとも1つの第2の化合物と、少なくとも1つの溶媒と、を含む、組成物を提供することと、少なくとも1つの第1の還元性金属イオンを、少なくとも1つの第1の金属に還元することと、を含む、方法。ME.組成物は、少なくとも1つの保護剤をさらに含む、実施形態MDの方法。MF.少なくとも1つの保護剤は、1つ以上の界面活性剤、1つ以上の酸、または1つ以上の極性重合体のうちの少なくとも1つを含む、実施形態MEの方法。MG.少なくとも1つの保護剤は、ポリビニルピロリジノンを含む、実施形態MEの方法。MH.少なくとも1つの保護剤を不活性化することをさらに含む、実施形態MEの方法。MJ.少なくとも1つの第1の還元性金属イオンは、少なくとも1つの貨幣金属イオンを含む、実施形態MDの方法。MK.少なくとも1つの第1の還元性金属イオンは、少なくとも1つのIUPACGroup11からの元素のイオンを含む、実施形態MDの方法。ML.少なくとも1つの第1の還元性金属イオンは、少なくとも1つの銀のイオンを含む、実施形態MDの方法。MM.少なくとも1つの第1の化合物は、硝酸銀を含む、実施形態MDの方法。MN.少なくとも1つの第2の金属イオンは、タンタルのイオンを含む、実施形態MDの方法。MP.少なくとも1つの第2の化合物は、少なくとも1つの塩化物を含む、実施形態MDの方法。MQ.少なくとも1つの第2の化合物は、塩化タンタルVを含む、実施形態MDの方法。MR.少なくとも1つの溶媒は、少なくとも1つのポリオールを含む、実施形態MDの方法。MS.少なくとも1つの溶媒は、エチレングリコール、プロピレングリコール、グリセロール、1つ以上の糖、または1つ以上の炭水化物のうちの少なくとも1つを含む、実施形態MDの方法。MT.組成物は、約0.0001~約0.1の少なくとも1つの第1の還元性金属イオンの総モルに対する、少なくとも1つの第2の金属または金属イオンの総モルの比を有する、実施形態MDの方法。MU.還元は、約120°C~約190°Cの1つ以上の温度で行われる、実施形態MDの方法。MV.組成物、少なくとも1つの第1の還元性金属イオンを含む少なくとも1つの化合物、少なくとも1つの第2の金属もしくは金属イオン、または少なくとも1つの溶媒のうちの1つ以上を不活性化することをさらに含む、実施形態MDの方法。MU.実施形態MDの方法に従って生成される、少なくとも1つの第1の金属。MV.実施形態MDの方法に従って生成される、少なくとも1つの第1の金属を含む、少なくとも1つの物品。MW.少なくとも1つの第1の金属は、1つ以上のナノワイヤ、ナノ立方体、ナノロッド、ナノピラミッド、またはナノチューブを含む、実施形態MVの少なくとも1つの物品。MX.少なくとも1つの第1の金属は、約10nm~約500nmの平均直径を有する、少なくとも1つの物体を含む、実施形態MVの少なくとも1つの物品。MY.少なくとも1つの第1の金属は、約50~約10,000のアスペクト比を有する、少なくとも1つの物体を含む、実施形態MVの少なくとも1つの物品。MZ.約10nm~約150nmの平均直径、および約50~約10,000のアスペクト比を有する、少なくとも1つの金属ナノワイヤ。NA.少なくとも1つの金属ナノワイヤは、少なくとも1つの貨幣金属を含む、実施形態MZのナノワイヤ。NB.少なくとも1つの金属ナノワイヤは、少なくとも1つのIUPACGroup11の元素を含む、実施形態MZのナノワイヤ。NC.少なくとも1つの金属ナノワイヤは、銀を含む、実施形態MZのナノワイヤ。ND.少なくとも1つの実施形態MZの金属ナノワイヤを含む、少なくとも1つの物品。実施例1500mLの反応フラスコに、280mLのエチレングリコールEGおよび1.2gのEG中の7.3mMMnCl2を添加した。この溶液を、100rpmで機械的撹拌により、室温で、ガラスピペットを使用して、少なくとも2時間、N2を溶液中にバブリングすることによって、少なくともいくらかの溶解されたガスを揮散させた。この動作は、以降、溶液を脱気すると称される。EG中の0.25MAgNO3、およびEG中の0.77M繰り返し単位のモルに基づくポリビニルピロリジノンPVP、55,000分子量のストック溶液もまた、60分間、N2を溶液中にバブリングすることによって、脱気した。2つの注射器に、各々20mLのAgNO3およびPVPの溶液を充填した。反応混合物を、N2下で145°Cまで加熱し、AgNO3およびPVPの溶液を、12ゲージのTeflon注射針を介して、25分にわたり、一定の速度で添加した。反応物を90分間、145°Cで保持し、次いで、室温まで冷却させた。冷却された混合物から、反応混合物を、等容積のアセトンによって希釈し、45分間、500Gで遠心分離した。上清を傾瀉して固体を残し、それを、10分振盪することによって、200mLのイソプロパノール中に再分散させ、再び遠心分離し、傾瀉し、15mLのイソプロパノールで希釈した。銀ナノワイヤの光学顕微鏡写真を、図1に示す。銀ナノワイヤの走査電子顕微鏡写真を、図2に示す。表1は、銀ナノワイヤの平均直径および長さを示す。実施例2~4使用されたMnCl2溶液の量を変更しつつ、実施例1の手順を繰り返した。表1は、得られた銀ナノワイヤの平均直径および長さを要約し、示す。実施例5500mLの反応フラスコに、280mLのエチレングリコールEGを添加し、これを、100rpmで機械的撹拌により、室温で、ガラスピペットを使用して、N2を溶液中にバブリングすることによって、2時間、脱気した。EG中の0.25MAgNO3、およびEG中の0.77MポリビニルピロリジノンPVPのストック溶液もまた、終夜、N2を溶液中にバブリングすることによって、脱気した。2つの注射器に、各々20mLのAgNO3およびPVPの溶液を充填した。次の加熱ステップの直前に、N2下のグローブボックスにおいて、新しく調製された、1.55gのEG中の11mMNbCl5を、脱気されたEGに添加した。この反応混合物を、N2下で155°Cまで加熱し、AgNO3およびPVPの溶液を、12ゲージのTeflon注射針を介して、25分にわたり、一定の速度で添加した。反応物を90分間、155°Cで保持し、次いで、室温まで冷却させた。冷却された混合物から、反応混合物を、等容積のアセトンによって希釈し、45分間、400Gで遠心分離した。上清を傾瀉して固体を残し、それを、10分振盪することによって、200mLのイソプロパノール中に再分散させ、再び遠心分離し、傾瀉し、15mLのイソプロパノールで希釈した。銀ナノワイヤの光学顕微鏡写真を、図3に示す。ナノワイヤは、少なくとも100のワイヤの測定に基づき、63.4±18.3nmの平均直径を有する。実施例6280mLのエチレングリコールEGを含有する500mLの反応フラスコに、室温で、窒素下で調製された、EG中の9.8mMReCl3の1.30gの新しく調製された溶液を添加した。得られた混合物を、100rpmで撹拌しつつ、2時間、ガラスピペットを通じて、窒素で脱気した。EG中の0.77MポリビニルピロリジノンPVP、およびEG中の0.25MAgNO3の溶液もまた、60分間、窒素で脱気し、次いで、各々の20mLの注射器を調製した。反応混合物を、窒素ブランケット下で、155°Cまで加熱し、次いで、AgNO3およびPVPの溶液を、12ゲージのTEFLON登録商標フッ素重合体注射針を介して、25分にわたり、一定の速度で添加した。反応物を90分間、155°Cで保持し、次いで、周囲温度まで冷却させた。銀ナノワイヤ生成物の光学顕微鏡写真を、図4に示す。実施例7280mLのエチレングリコールEGを含有する500mLの反応フラスコに、室温で0.74gのEG中の27mMVCl3の溶液を添加した。この混合物を、2時間、100rpmで撹拌しつつ、ガラスピペットを使用して、窒素で脱気した。EG中の0.25MAgNO3、およびEG中の0.77MポリビニルピロリジノンPVPのストック溶液もまた、60分間、窒素で脱気した。2つの注射器に、各々20mLのAgNO3およびPVPの溶液を充填した。反応混合物を、N2下で145°Cまで加熱し、次いで、AgNO3およびPVPの溶液を、12ゲージのTEFLON登録商標フッ素重合体注射針を介して、25分にわたり、一定の速度で添加した。反応物を90分間、145°Cで保持し、次いで、室温まで冷却させた。長さが約10ミクロンであり、ナノ粒子をほとんど伴わない、銀ナノワイヤ生成物の光学顕微鏡写真を、図5に示す。ナノワイヤは、少なくとも100のワイヤの測定に基づき、30.2±18.4nmの平均直径を有した。実施例8280mLのエチレングリコールEGを含有する500mLの反応フラスコに、1.0gのEG中の20mMScCl26H2Oの新しく調製された溶液を添加した。反応混合物を、100rpmでの機械的撹拌により、室温で、ガラスピペットを使用して、N2を溶液中にバブリングすることによって、2時間、脱気した。EG中の0.25MAgNO3、およびEG中の0.77MポリビニルピロリジノンPVPのストック溶液もまた、60分間、N2を溶液中にバブリングすることによって、脱気した。2つの注射器に、各々20mLのAgNO3およびPVPの溶液を充填した。反応混合物を、N2下で155°Cまで加熱し、次いで、反応混合物を10分間保持した後、AgNO3およびPVPの溶液を、12ゲージのTeflon注射針を介して、25分にわたり、一定の速度で添加した。反応物を90分間、155°Cで保持し、次いで、室温まで冷却させた。銀ナノワイヤ生成物の光学顕微鏡写真を、図6に示す。最小限のナノ粒子汚染が存在した。ナノワイヤは、少なくとも100のワイヤの測定に基づき、44.1±8.4nmの平均直径を有した。実施例994mMTiCl4トルエン/エチレングリコールEGエマルションを、撹拌により、窒素下で、室温で、トルエン中の1.0MTiCl4をEGと混合することにより、最初に調製した。280mLのEGを含有する500mLの反応フラスコに、室温で0.22gのこのエマルションを添加した。この混合物を、2時間、100rpmで撹拌しつつ、窒素で脱気した。EG中の0.25MAgNO3、およびEG中の0.77MポリビニルピロリジノンPVPのストック溶液もまた、室温で、N2を溶液中にバブリングすることによって、60分間、脱気した。2つの注射器に、各々20mLのAgNO3およびPVPの溶液を充填した。反応混合物を、N2下で155°Cまで加熱し、次いで、AgNO3およびPVPの溶液を、12ゲージのTEFLON登録商標フッ素重合体注射針を介して、25分にわたり、一定の速度で添加した。反応物を90分間、155°Cで保持し、次いで、室温まで冷却させた。銀ナノワイヤ生成物の光学顕微鏡写真を、図7に示す。ナノワイヤは、少なくとも100のワイヤの測定に基づき、32±16nmの平均直径を有した。実施例10280mLのエチレングリコールEGを含有する500mLの反応フラスコを、表面下TEFLON登録商標フッ素重合体チューブを使用して導入される窒素を使用して、終夜、脱気した。次いで、フラスコに、EG中の二塩化二酸化モリブデンIVの0.82gの新しく調製された22mMの溶液を添加した。次いで、約0.5L/分の流速で、窒素ブランケットを提供するように、フッ素重合体チューブを後退させた。反応混合物を、100rpmで撹拌しつつ、145°Cまで加熱した。EG中の0.84MポリビニルピロリジノンPVP、およびEG中の0.25MAgNO3の溶液を、窒素で脱気し、次いで、各々の20mLの注射器を調製した。次いで、AgNO3およびPVPの溶液を、12ゲージのTEFLON登録商標フッ素重合体注射針を介して、25分にわたり、一定の速度で添加した。反応物を90分間、145°Cで保持し、次いで、周囲温度まで冷却させた。45分の反応時間における、銀ナノワイヤ生成物の光学顕微鏡写真を、図8に示す。図9は、60分の反応時間における生成物を示す。実施例11280mLのエチレングリコールEGを含有する500mLの反応フラスコに、3.3gのEG中の塩化タングステンIVの5.9mM溶液を、室温で添加した。混合物を、100rpmで撹拌し、2時間、ガラスピペットを使用して窒素で脱気した。EG中の0.25MAgNO3、およびEG中の0.77MポリビニルピロリジノンPVPのストック溶液もまた、60分間窒素で脱気し、次いで、各々の20mLの注射器を調製した。次いで、フラスコを、その内容物を通して窒素をバブリングすることによって脱気しつつ、145°Cまで加熱した。次いで、AgNO3およびPVPの溶液を、12ゲージのTEFLON登録商標フッ素重合体注射針を介して、25分にわたり、一定の速度で添加した。次いで、フラスコを60分間、その温度に保持し、その後、周囲温度まで冷却させた。反応生成物を、等容積のアセトンで希釈し、次いで、45分間、500Gで遠心分離した。上清を傾瀉して固体を残し、それを、10分振盪することによって、200mLのイソプロパノール中に再分散させ、次いで、遠心分離し、傾瀉し、15mLのイソプロパノールに再分散した。銀ナノワイヤ生成物の光学顕微鏡写真を、図10に示す。ナノワイヤは、少なくとも100のワイヤの測定に基づき、54.4±12.6nmの平均直径を有した。実施例12280mLのエチレングリコールEGを含有する500mLの反応フラスコに、1.0gのEG中の塩化クロムIII六水和物の7.8mM溶液を、室温で添加した。混合物を、100rpmで撹拌し、2時間、ガラスピペットを使用して、窒素で脱気した。EG中の0.25MAgNO3、およびEG中の0.77MポリビニルピロリジノンPVPのストック溶液もまた、60分間、窒素で脱気し、次いで、各々の20mLの注射器を調製した。次いで、フラスコを、その内容物を通して窒素をバブリングすることによって脱気しつつ、145°Cまで加熱した。次いで、AgNO3およびPVPの溶液を、12ゲージのTEFLON登録商標フッ素重合体注射針を介して、25分にわたり、一定の速度で添加した。次いで、フラスコを90分間、その温度に保持し、その後、周囲温度まで冷却させた。反応生成物を、等容積のアセトンで希釈し、次いで、45分間、500Gで遠心分離した。上清を傾瀉して固体を残し、それを、10分振盪することによって、200mLのイソプロパノール中に再分散させ、次いで、遠心分離し、傾瀉し、15mLのイソプロパノールに再分散した。銀ナノワイヤ生成物の走査電子顕微鏡写真を、図11に示す。銀ナノワイヤは、47±14nmの平均直径を有した。実施例13280mLのエチレングリコールEGを含有する500mLの反応フラスコを、100rpmで撹拌し、TEFLON登録商標フッ素重合体チューブを通して、液体表面下に導入された窒素を使用して、室温で、終夜脱気した。その後、15mgの塩化ランタンIII七水和物を、反応フラスコに添加した。EG中の0.25MAgNO3、およびEG中の0.84MポリビニルピロリジノンPVP、55,000重量平均分子量のストック溶液もまた、60分間、窒素で脱気し、次いで、各々の20mLの注射器を調製した。次いで、フラスコを、窒素で反応フラスコのヘッドスペースをブランケットしつつ、145°Cまで加熱した。次いで、AgNO3およびPVPの溶液を、12ゲージのTEFLON登録商標フッ素重合体注射針を介して、25分にわたり、一定の速度で添加した。次いで、フラスコを90分間、その温度に保持し、その後、周囲温度まで冷却させた。図12は、58.3±27.8nmの平均ナノワイヤ直径を有した、銀ナノワイヤ生成物の400倍の光学顕微鏡写真を示し、示される平均直径および標準偏差は、少なくとも100のワイヤの測定から計算された。実施例1459mgの塩化ランタンIII七水和物が使用され、反応が、冷却前に、150分間行われたことを除き、実施例13に従う手順を繰り返した。図13は、88.2±33.8nmの平均ナノワイヤ直径を有した、銀ナノワイヤ生成物の400倍の光学顕微鏡写真を示す。実施例15280mLのエチレングリコールEG、2.4gのポリビニルピロリジノンPVP、55,000重量平均分子量、および7.1mgの塩化イットリウムIII六水和物を含有する、500mLの反応フラスコを、TEFLON登録商標フッ素重合体チューブを通して、液体表面下に導入された窒素を使用して、室温で、終夜脱気した。次いで、約0.5L/分で、反応フラスコのヘッドスペースの窒素ブランケットを提供するように、液体からチューブを後退させ、その後、次いで、フラスコを145°Cまで加熱した。EG中の0.50MAgNO3のストック溶液もまた、窒素で脱気し、次いで、溶液の40mLの注射器を調製した。次いで、AgNO3溶液を、12ゲージのTEFLON登録商標フッ素重合体注射針を介して、25分にわたり、一定の速度で添加した。次いで、フラスコを60分間、その温度で保持し、その後、周囲温度まで冷却させた。図14および15は、銀ナノワイヤ生成物の光学顕微鏡写真を示す。ナノワイヤは、少なくとも100のワイヤの測定に基づき、88.9±17.1nmの平均直径を有した。実施例163.3mg7.1mgの塩化イットリウムIII六水和物を使用して、実施例15の手順を繰り返した。図16および17は、銀ナノワイヤ生成物の光学顕微鏡写真を示す。ナノワイヤは、少なくとも100のワイヤの測定に基づき、89.4±18.7nmの平均直径を有した。実施例17300mLのエチレングリコールEG、2.2gのポリビニルピロリジノンPVP、55,000重量平均分子量、および9.2mgの四塩化ハフニウムビステトラヒドロフラン付加物を含有する、500mLの反応フラスコを、TEFLON登録商標フッ素重合体チューブを通して、液体表面下に導入された窒素を使用して、室温で、終夜脱気した。次いで、約0.5L/分で、反応フラスコのヘッドスペースの窒素ブランケットを提供するように、液体からチューブを後退させ、その後、次いで、撹拌されたフラスコを145°Cまで加熱した。EG中の0.50MAgNO3のストック溶液もまた、窒素で脱気し、次いで、脱気した溶液の20mLの注射器を調製した。次いで、AgNO3溶液を、12ゲージのTEFLON登録商標フッ素重合体注射針を介して、25分にわたり、一定の速度で添加した。次いで、フラスコを60分間、その温度で保持し、その後、周囲温度まで冷却させた。図18は、100のワイヤの測定に基づき、253.5±133.0nmの平均直径、および8.7±5.5μmの平均長さを有した、ナノワイヤ生成物の光学顕微鏡写真を示す。実施例18ハフニウム含有付加物の代わりに、6.9mgの四塩化ジルコニウムビステトラヒドロフラン付加物を使用して、実施例17の手順を繰り返した。図19は、100のワイヤの測定に基づき、147.3±50.0nmの平均直径、および15.6±12.0μmの平均長さを有した、銀ナノワイヤ生成物の光学顕微鏡写真を示す。実施例19300mLのエチレングリコールEG、2.2gのポリビニルピロリジノンPVP、55,000重量平均分子量、および4.3mgの塩化タンタルVを含有する、500mLの反応フラスコを、TEFLON登録商標フッ素重合体チューブを通して、液体表面下に導入された窒素を使用して、室温で、終夜脱気した。次いで、約0.5L/分で、反応フラスコのヘッドスペースの窒素ブランケットを提供するように、液体からチューブを後退させ、その後、次いで、撹拌されたフラスコを145°Cまで加熱した。EG中の0.50MAgNO3のストック溶液もまた、窒素で脱気し、次いで、脱気した溶液の20mLの注射器を調製した。次いで、AgNO3溶液を、12ゲージのTEFLON登録商標フッ素重合体注射針を介して、25分にわたり、一定の速度で添加した。次いで、フラスコを60分間、その温度で保持し、その後、周囲温度まで冷却させた。図20は、100のワイヤの測定に基づき、83.1±11.9nmの平均直径、および13.2±3.6μmの平均長さを有する、ナノワイヤ生成物の光学顕微鏡写真を示す。実施例209.9mgの塩化タンタルVを使用して、実施例19の手順を繰り返した。図21は、100のワイヤの測定に基づき、215±119nmの平均直径、および10.6±6.5μmの平均長さを有した、銀ナノワイヤ生成物の光学顕微鏡写真を示す。実施例21比較200mLのエチレングリコールEG、1.28mLのエチレングリコールEG中のFeCl2の0.006M溶液を含有する、500mLの反応フラスコを、表面下ガラスピペットを使用して、脱気した。次いで、撹拌されたフラスコを135°Cまで加熱し、1時間、窒素バブリングを継続し、続いて、その後、ヘッドスペースの窒素ブランケットを行った。EG中の0.094MAgNO3、およびEG中の0.282MポリビニルピロリドンPVPのストック溶液もまた、窒素で脱気した。次いで、脱気したAgNO3およびPVPの溶液の60mLの注射器を調製し、次いで、12ゲージのTEFLON登録商標フッ素重合体注射針を介して、10分にわたり、一定の速度で添加した。次いで、フラスコを2.5時間、その温度で保持し、その後、氷浴中でクエンチして、室温まで冷却した。得られたナノワイヤは、少なくとも100のワイヤの測定に基づき、121±27nmの平均直径を有した。実施例22比較300mLのエチレングリコールEG、2.2gのポリビニルピロリジノンPVP、55,000重量平均分子量、および1.4gのEG中の塩化スズIIの6.9mM溶液を含有する、500mLの反応フラスコを、ガラスピペットを通して、液体表面下に導入された窒素を使用して、室温で、2時間、脱気した。次いで、反応フラスコのヘッドスペースの窒素ブランケットを提供するように、液体からチューブを後退させ、その後、次いで、撹拌されたフラスコを145°Cまで加熱した。EG中の0.28MAgNO3、およびEG中の0.84MPVPのストック溶液もまた、窒素で脱気し、次いで、脱気した溶液の20mLの注射器を調製した。次いで、AgNO3およびPVPの溶液を、12ゲージのTEFLON登録商標フッ素重合体注射針を介して、0.8mL/分の一定の速度で添加した。次いで、フラスコを120分間、その温度で保持し、その後、周囲温度まで冷却させた。得られたナノワイヤは、少なくとも100のワイヤの測定に基づき、75.9±17.1nmの平均直径、および7.4±3.3μmの平均長さを有した。実施例23塩化タンタルVの代わりに、18.7mgの四塩化ハフニウムビステトラヒドロフラン付加物を使用して、実施例19の手順を繰り返した。得られたナノワイヤ生成物は、100のワイヤの測定に基づき、238.1±102.7nmの平均直径、および11.0±7.6μmの平均長さを有した。実施例24塩化タンタルVの代わりに、16.2mgの四塩化ジルコニウムビステトラヒドロフラン付加物を使用して、実施例19の手順を繰り返した。得られたナノワイヤ生成物は、100のワイヤの測定に基づき、241±95nmの平均直径、および10.4±6.6μmの平均長さを有した。"